(57)【要約】【課題】  内部抵抗を低減することにより発電性能に優れた燃料電池用電極触媒層を提供する。【解決手段】  本発明は、燃料電池用電極触媒層１００であって、導電性ナノ繊維１１２を有する導電性繊維１１１と、少なくとも前記導電性ナノ繊維１１１に担持された触媒粒子１１３と、固体高分子電解質１１４と、を含む燃料電池用電極触媒層１００により上記課題を解決する。【選択図】            図１
2006216385.tif 000002
【特許請求の範囲】
【請求項１】
燃料電池用電極触媒層であって、
導電性ナノ繊維を有する導電性繊維と、少なくとも前記導電性ナノ繊維に担持された触媒粒子と、固体高分子電解質と、を含む燃料電池用電極触媒層。
【請求項２】
前記導電性繊維は、少なくとも炭素を含む請求項１記載の燃料電池用電極触媒層。
【請求項３】
前記導電性ナノ繊維は、少なくとも炭素を含む請求項１または２記載の燃料電池用電極触媒層。
【請求項４】
前記導電性繊維および／または前記導電性ナノ繊維は、撥水性および／または親水性に改質されてなる請求項１〜３のいずれかに記載の燃料電池用電極触媒層。
【請求項５】
撥水性に改質された前記導電性繊維および／または前記導電性ナノ繊維の含有量が、ガス導入部からガス排出部に向かって増加する請求項１〜４のいずれかに記載の燃料電池用電極触媒層。
【請求項６】
前記触媒粒子は、水素の酸化および／または酸素の還元に触媒作用を示す請求項１〜５のいずれかに記載の燃料電池用電極触媒層。
【請求項７】
前記触媒粒子は、白金、ルテニウム、イリジウム、ロジウム、パラジウム、オスミウム、タングステン、鉛、鉄、クロム、コバルト、ニッケル、マンガン、バナジウム、モリブデン、ガリウム、アルミニウム、銅、銀、およびこれらを含む合金からなる群から選択される少なくとも１種である、請求項１〜６のいずれかに記載の燃料電池用電極触媒層。
【請求項８】
前記触媒粒子は、少なくとも撥水性に改質された前記導電性ナノ繊維に担持されてなる請求項１〜７のいずれかに記載の燃料電池用電極触媒層。
【請求項９】
プロトン伝導性電解質を含む緩衝層を有する請求項１〜８のいずれかに記載の燃料電池用電極触媒層。
【請求項１０】
前記プロトン伝導性電解質は、有機系化合物および／または無機系化合物である請求項９記載の燃料電池用電極触媒層。
【請求項１１】
前記有機系化合物がスルホン酸基またはカルボキシル基を少なくとも含み、前記無機系化合物がＰ２Ｏ５、ＳｉＯ２、Ｂ２Ｏ３、ＧｅＯ２、およびＡｓ２Ｏ３からなる群から選択される少なくとも１種であることを特徴とする請求項９または１０記載の燃料電池用電極触媒層。
【請求項１２】
請求項１〜１１のいずれかに記載の燃料電池用電極触媒層を用いた燃料電池用ＭＥＡ。
【請求項１３】
請求項１２記載の前記燃料電池用ＭＥＡを用いた燃料電池。
【発明の詳細な説明】
【技術分野】
【０００１】
本発明は、燃料電池用電極触媒層に関し、より詳細には内部抵抗が低減されることにより発電性能が向上された燃料電池用電極触媒層に関する。
【背景技術】
【０００２】
近年、エネルギー・環境問題を背景とした社会的要求や動向と呼応して、常温でも作動し高出力密度が得られる固体高分子型燃料電池が電気自動車用電源、定置型電源として注目されている。固体高分子型燃料電池は、フィルム状の固体高分子電解質膜を用いるのが特徴である。
【０００３】
固体高分子型燃料電池の構成は、一般的には、膜−電極接合体（以下、「ＭＥＡ」とも記載する。）をセパレータで挟持した構造となっている。
【０００４】
ＭＥＡは、固体高分子電解質膜が一対のガス拡散電極、すなわち、アノード（燃料極）側ガス拡散電極およびカソード（酸素極）側ガス拡散電極により挟持されてなるものである。各ガス拡散電極は、固体高分子電解質および電極触媒を含む電極触媒層とガス拡散層とを有し、前記電極触媒層の少なくとも片面が固体高分子電解質膜に接している。
【０００５】
従来、前記ガス拡散電極を作製するには、カーボン粒子などの導電性担体に白金粒子などの触媒粒子が担持されてなる電極触媒および固体高分子電解質などを含む触媒スラリーを、スクリーンプリント法などを用いてカーボンペーパーなどからなるガス拡散層上に塗布・乾燥することにより、ガス拡散層上に電極触媒層を形成する方法が用いられていた。さらに、作製したガス拡散電極を用いて電極触媒層を内側にして固体高分子電解質膜を挟持した後、ホットプレスすることによりＭＥＡを作製する方法などが一般的に用いられている。
【０００６】
前記ＭＥＡでは、以下のような電気化学的反応が進行する。まず、アノード側に供給された燃料ガスに含まれる水素は、触媒粒子により酸化され、プロトンおよび電子となる。次に、生成したプロトンは、アノード側電極触媒層に含まれる固体高分子電解質、さらにアノード側電極触媒層と接触している固体高分子電解質膜を通り、カソード側電極触媒層に達する。また、アノード側電極触媒層で生成した電子は、アノード側電極触媒層を構成している導電性担体、さらにアノード側電極触媒層の固体高分子電解質膜と異なる側に接触しているガス拡散層、ガスセパレータおよび外部回路を通してカソード側電極触媒層に達する。そして、カソード側電極触媒層に達したプロトンおよび電子はカソード側に供給されている酸化剤ガスに含まれる酸素と反応し水を生成する。燃料電池では、上述した電気化学的反応を通して、電気を外部に取り出すことが可能となる。
【０００７】
前記電気化学的反応は、主に、触媒粒子と、固体高分子電解質と、供給ガスとが接触する三相界面において生じる。従って、密度の高い三相界面を形成するために、燃料ガスおよび酸化剤ガスは電極触媒層内で均一に拡散している必要がある。
【０００８】
また、燃料電池の発電性能を向上させるためには、燃料電池の内部抵抗を低減することが重要となる。例えば、特許文献１には、電極触媒層とガス拡散層との間に導電性微粒子からなる層が配置された燃料電池が開示されている。該文献１によれば、密着性を向上させることにより電極触媒層とガス拡散層との間の接触抵抗を低減させ、これにより燃料電池の発電性能を向上させることが可能となり得る。
【特許文献１】特開２０００−１２３８４２号公報
【発明の開示】
【発明が解決しようとする課題】
【０００９】
従来では、触媒粒子は、カーボン粒子などの導電性担体に担持させた電極触媒として電極触媒層中に含まれていた。電極触媒層内の電気化学的反応は触媒粒子表面で進行し、前記反応により生じた電子は電極触媒層に含まれる導電性担体、ガス拡散層などを介して外部回路へと流れる。しかしながら、導電性担体間の接触面積は小さく、場合によってはこれらの間に固体高分子電解質などが介在する。そのため、電極触媒層を構成している構成部材による電気抵抗も燃料電池の発電特性を低下させる要因となっていた。
【００１０】
そのため、電極触媒層とガス拡散層との間に配置された導電性微粒子層によっても、十分な発電性能を有する燃料電池が得られない恐れがあった。
【００１１】
そこで、本発明が目的とするところは、内部抵抗を低減することにより発電性能に優れた燃料電池用電極触媒層を提供することである。
【課題を解決するための手段】
【００１２】
本発明者は、上記課題に鑑みて鋭意検討した結果、導電性繊維からなる電極基材を用いることで電極触媒層において連続した同一部材からなる電子伝導経路を確保することができ、従来のガス拡散電極において生じていた電子が担体間を移動する確率を大幅に低減させることが可能となることを見出した。
【００１３】
すなわち、本発明は、燃料電池用電極触媒層であって、導電性ナノ繊維を有する導電性繊維と、少なくとも前記導電性ナノ繊維に担持された触媒粒子と、固体高分子電解質と、を含む燃料電池用電極触媒層により上記課題を解決する。
【発明の効果】
【００１４】
本発明によれば構成部材による電気抵抗が低減されることにより優れた導電性を発揮し、触媒粒子が高分散されることにより電気化学的反応面積が向上され、結果として発電特性に優れた燃料電池用電極触媒層を得ることができる。
【発明を実施するための最良の形態】
【００１５】
本発明の第一は、燃料電池用電極触媒層であって、導電性ナノ繊維を有する導電性繊維と、少なくとも前記導電性ナノ繊維に担持された触媒粒子と、固体高分子電解質と、を含む燃料電池用電極触媒層（以下、単に「電極触媒層」とも記載する）である。
【００１６】
まず、本発明の電極触媒層の好ましい一実施形態を図１の模式図を用いて説明する。なお、図１（Ａ）の電極触媒層１００では、導電性繊維からなる束を交差させて平織りすることにより織り込んでいるため、緯糸１１１として用いた導電性繊維は波型にうねった形状を模式的に示し、経糸１１１’として用いた導電性繊維は断面のみを模式的に示している。また、図１（Ｂ）では、説明の都合上、固体高分子電解質１１４を省略した。
【００１７】
図１（Ａ）の電極触媒層１００は、所定数の導電性繊維１１１および１１１’からなる束を複数用意して、得られた束を平織りすることによりシート状に成形したものが電極触媒層１００の骨格部を担う。導電性繊維１１１および１１１’には、図１（Ｂ）に示すように、導電性ナノ繊維１１２が形成されている。また、導電性繊維１１１および１１１’ならびに導電性ナノ繊維１１２には、触媒粒子１１３が担持される。このように、電極触媒層１００は、導電性ナノ繊維１１２が形成された導電性繊維１１１および１１１’からなる電極基材に、触媒粒子１１３が直接担持され、さらに、プロトン導電性電解質１１４を含む。
【００１８】
本発明の電極触媒層は、少なくとも導電性ナノ繊維に触媒粒子が直接担持された構成となっている。これにより、前記電極触媒層において電極反応により生じた電子がガス拡散層へと移動する際に固体高分子電解質などが介在せずに連続した電子伝導経路を確保することができ、従来のガス拡散電極において生じていた異なる担体間を移動する確率を大幅に低減させることが可能となる。
【００１９】
また、導電性繊維上に導電性ナノ繊維が形成されることにより、触媒粒子が担持される担体としての表面積を増大させることができる。これにより、電極触媒層において触媒粒子の凝集を抑制して高分散させることが可能となり、電気化学的反応面積を向上させて高い発電性能を発揮することができる。さらに、導電性繊維上に導電性ナノ繊維が形成されることにより、ＭＥＡを組立てた際に隣接して配置され得るガス拡散層との接触性を向上させることも可能となり、高い電子伝導性を確保することができる。
【００２０】
このように、本発明のガス拡散電極は、構成部材による電気抵抗が低減されることにより優れた導電性を発揮し、触媒粒子が高分散されることにより電気化学的反応面積が向上され、結果として発電特性に優れたガス拡散電極を得ることができるのである。
【００２１】
以下、本発明のガス拡散電極に関してより詳細に説明する。
【００２２】
（導電性繊維）
本発明の電極触媒層に用いられる導電性繊維は、少なくとも炭素を含むものが好ましく用いられる。上述した通り、導電性繊維は導電性ナノ繊維および触媒粒子などを有し、アノード側電極触媒層に含まれる触媒粒子表面で生成した電子をガス拡散層へ伝導させ、また、ガス拡散層から移動してきた電子をカソード側電極触媒層に含まれる触媒粒子まで伝導させる必要がある。従って、電極触媒層を構成する部材には、少なくとも炭素を含むものなど、導電性の高い繊維を用いるのが望ましい。
【００２３】
導電性繊維として、具体的には、アクリル繊維を原料とするＰＡＮ系炭素繊維；石油、ピッチまたはナフタレン系ピッチを原料とするピッチ系炭素繊維；フェノール樹脂を原料とするフェノール系炭素繊維；レーヨン系炭素繊維などのカーボン繊維などが挙げられる。
【００２４】
導電性繊維は、高い導電性を有していればよいことから、上述した炭素繊維の他に、ステンレスなどの金属繊維を使用することもできる。
【００２５】
導電性繊維は、直径が１〜３０μｍ、好ましくは５〜１５μｍであるものが好適に用いられる。直径が１μｍ未満であると得られる電極触媒層の機械的強度を低下させる恐れがあり、３０μｍを超えると得られる電極触媒層の空隙率などを低下させる恐れがある。なお、導電性繊維の直径は、例えば走査型電気化学顕微鏡（ＳＥＭ）などを用いてガス拡散電極の断面観察像より測定することができる。
【００２６】
導電性繊維の目付量としては、１０〜５００ｇ／ｍ２、好ましくは３０〜２００ｇ／ｍ２程度のものを用いるのとよい。前記目付量が、１０ｇ／ｍ２未満では電極触媒層の強度が低下する恐れがあり、５００ｇ／ｍ２を超えると電極触媒層が厚くなりＭＥＡの発電特性の低下や大型化などを招く恐れがある。
【００２７】
なお、本発明の電極触媒層に用いられる上述した導電性繊維は、織物、紙状抄紙体、不織布など、多孔質構造を有するシート状に成形して用いられる。
【００２８】
（導電性ナノ繊維）
次に、本発明の電極触媒層では、上述した導電性繊維上に導電性ナノ繊維を有する。なお、前記電極触媒層は、導電性ナノ繊維が形成された導電性繊維を含むことを特徴とするが、この他に導電性ナノ繊維が形成されていない上述した導電性繊維を一部に含んでいてもよい。
【００２９】
本発明において、導電性ナノ繊維とは、直径が２００ｎｍ以下とナノメーターサイズの直径を有する繊維をいう。
【００３０】
前記導電性ナノ繊維は、少なくとも炭素を含むものが好ましく挙げられる。前記導電性ナノ繊維は電極触媒層を構成する部材であるため、導電性繊維の説明において上記したのと同様に、少なくとも炭素を含む導電性ナノ繊維を用いることにより高い電子導電性が得られる。
【００３１】
前記導電性ナノ繊維として、具体的には、カーボンナノファイバー、カーボンナノチューブ、カーボンナノホーンなどが好ましく挙げられる。
【００３２】
前記カーボンナノファイバーとは上記した所定の直径を有する繊維状炭素材料からなるものである。前記カーボンナノチューブとは上記した所定の直径を有し、繊維中心に空洞を有するチューブ状炭素材料からなるものである。前記カーボンナノチューブは、具体的には、グラファイトを円筒状に丸めたような構造を有し、前記円筒が一層の単層カーボンナノチューブ（ＳＷＮＴｓ）、および前記円筒が同心円状に多層化した多層カーボンナノチューブ（ＭＷＮＴ）などが挙げられる。また、前記カーボンナノホーンとは、単層グラファイトからなり、上記した所定の直径を有する円錐構造の集合体からなるものである。
【００３３】
このようにナノメーターサイズの直径を有する導電性ナノ繊維を用いることにより、電極触媒層においてガスが拡散するための空隙を閉塞することなく触媒粒子を担持させる担体としての面積を向上させることが可能となる。
【００３４】
前記導電性ナノ繊維の直径は、２００ｎｍ以下、好ましくは１００ｎｍ以下、より好ましくは５０ｎｍ以下とするのがよい。導電性ナノ繊維の直径が２００ｎｍを超えると電極触媒層の空隙率を低下させたり、導電性ナノ繊維の表面積が低下する恐れがある。
【００３５】
前記導電性ナノ繊維の長さは、２０〜０．１μｍ、好ましくは１０〜１μｍ程度とするのがよい。前記長さが、０．１μｍ未満であると電極触媒層において触媒粒子を担持させる担体としての面積を十分に大きくすることができない恐れがあり、２０μｍを超えると電極触媒層の空隙率を低下させる恐れがある。
【００３６】
電極触媒層における前記導電性ナノ繊維の含有量は、電極触媒層の単位面積（ｃｍ２）に対して、０．１〜２．５ｍｇ／ｃｍ２、好ましくは０．５〜１．５ｍｇ／ｃｍ２程度とするのがよい。前記含有量が、０．１ｍｇ／ｃｍ２未満であると導電性ナノ繊維を含有させることによる効果が十分に得られない恐れがあり、２．５ｍｇ／ｃｍ２を超えると電極触媒層中の空隙率を低下させる恐れがある。
【００３７】
電極触媒層に含まれる導電性繊維および／または導電性ナノ繊維は、撥水性および／または親水性に改質されてなるのが好ましい。具体的には、導電性繊維および／または導電性ナノ繊維に表面処理を行って各繊維表面を改質することにより、導電性繊維および／または導電性ナノ繊維に撥水性または親水性を付与するのが好ましい
電極触媒層には、電極反応により生成した水を外部へ迅速に排出させて、良好な三相界面を維持することが求められる。そこで、従来の電極触媒層では、ＰＴＦＥなどの撥水材の添加が行われていた。しかしながら、前記撥水材は電気伝導性を有しないため、前記撥水剤を電極触媒層に添加するのは、ＭＥＡの内部抵抗の増加に繋がる恐れがあった。
【００３８】
これに対して、本発明では、電極触媒層に撥水性を付与するために、好ましくは表面が撥水性に改質された導電性繊維および／または導電性ナノ繊維を用いる。これにより各繊維を、撥水性および導電性を兼ね備えた繊維とすることができ、電極触媒層に導電性を損ねることなく撥水性を付与することが可能となる。従って、高加湿、高電流密度など、多量の水が発生し易い運転条件下であっても、優れた性能を発揮することが可能なガス拡散電極が得られる。
【００３９】
また、低加湿、低電流運転密度などの運転条件下では、固体高分子電解質膜の乾燥が生じ易い。固体高分子電解質膜の乾燥は、プロトン伝導性を低下させ、結果として、発電性能の低下を招く。そこで本発明では、表面が親水性に改質された導電性繊維および／または導電性ナノ繊維を用いる。これにより、親水性および導電性を兼ね備えた繊維が得られ、固体高分子電解質膜の高度な加湿の迅速な達成や固体高分子電解質膜の乾燥を防止することが可能となる。
【００４０】
電極触媒層における導電性繊維および／または導電性ナノ繊維は、運転条件や発電性能などを考慮して、表面を親水性および／または撥水性に改質すればよい。例えば、電極触媒層は、親水性に改質された導電性繊維および／または導電性ナノ繊維と、撥水性に改質された導電性繊維および／または導電性ナノ繊維と、のうちいずれか一方を含んでいればよい。しかしながら、電極触媒層には、親水性に改質された導電性繊維および／または導電性ナノ繊維と、撥水性に改質された導電性繊維および／または導電性ナノ繊維と、を用いるのが好ましい。これにより、撥水性および親水性を兼ね備えた電極触媒層とすることができ、広範な運転条件において安定して高い発電性能を発揮することが可能となる。
【００４１】
例えば、高電流密度、高加湿などの生成水が多く発生し易い運転条件下では、撥水性に改質された導電性繊維および／または導電性ナノ繊維の含有量を多くするのがよい。また、低加湿などの固体高分子電解質膜の乾燥を招き易い運転条件下では、親水性に改質された導電性繊維および／または導電性ナノ繊維の含有量を多くするのがよい。
【００４２】
導電性繊維および／または導電性ナノ繊維の表面を撥水性に改質する方法は、導電性繊維および／または導電性ナノ繊維が形成された導電性繊維などを、２０００℃以上、特に２５００℃以上で熱処理する方法などにより得られる。かような熱処理により、各繊維表面に存在するカルボキシル基、ラクトン基、ハイドロキノン基、およびキノン基等の親水性の表面官能基が減少し、繊維表面を撥水性に改質することができる。熱処理雰囲気としては、窒素、ヘリウム、アルゴンなどの不活性ガス雰囲気中、水素、水素と不活性ガスとの混合ガスなどの還元性ガス雰囲気のいずれでもよい。繊維表面を撥水性に改質する方法は上記方法に限定されず、各繊維の導電性を損なわずに表面を撥水性に改質できるのであれば、従来公知の方法を適宜参照して用いてもよい。
【００４３】
次に、導電性繊維および／または導電性ナノ繊維の表面を親水性に改質する方法は、導電性繊維および／または導電性ナノ繊維が形成された導電性繊維などを、酸素ガス、水蒸気などによる気相法、プラズマ照射などの公知の技術を用いて、表面を酸化処理する方法などにより得られる。酸化処理することで導電性繊維表面のＣ−Ｃ結合の末端にカルボキシル基、フェノール基、ケトン基などの親水性表面官能基量が増大し、前記親水性表面官能基は水分子の蒸気からの吸着を促進する活性サイトとして作用するとともに、吸着させた水分子間の水素結合を媒介として水の凝縮を促進することができる。これにより各繊維表面を親水性に改質して、濡れ性を向上させることができる。
【００４４】
例えば、気相法により親水性導電性繊維を得るには、３５０〜４００℃の酸素ガス雰囲気下、または７００〜１０００℃の水蒸気中、などで導電性繊維および／または導電性ナノ繊維表面を酸化処理すればよい。
【００４５】
また、プラズマ照射により各繊維表面を親水性に改質するには、従来一般的な装置を用いて行えばよく、簡便には常温常圧の空気中で放電するコロナ放電処理装置などを用いて行えばよい。
【００４６】
各繊維表面を親水性に改質する方法としては、上述した方法に限定されず、例えば、水素と酸素を反応させて発生した水蒸気を利用するパイロジェニック法（水素燃焼）；過マンガン酸カリウム、硝酸、塩素酸塩、過硫酸塩、過硼酸塩、過炭酸塩、過酸化水素などを含む強酸化性水溶液による液相法；オゾン、窒素酸化物、空気などによる気相法など、導電性繊維表面を酸化処理する公知の各種技術を適宜用いることができる。
【００４７】
また、導電性繊維として金属繊維を用いた場合、導電性繊維表面を親水性に改質するには、上記と同様にして、酸素雰囲気でのプラズマ照射などにより金属繊維表面を酸化処理することにより得られる。また、導電性繊維表面を撥水性に改質するには、フッ素系ガス雰囲気でのプラズマ照射などにより金属繊維表面を処理することにより得られる。
【００４８】
電極触媒層内では、外部から供給されたガスが均一に拡散されるのが望ましい。従って、電極触媒層内では生成水が局在化せずに、かつ、速やかに排出させる機能を備えているのが好ましい。しかしながら、酸化剤ガスなど外部から供給されるガスの流れに沿って電極触媒層内では生成水が局在化し易く、電極触媒層内でガスを均一に拡散させることが困難となり、発電性能の低下を招く恐れがある。
【００４９】
従って、本発明の電極触媒層において、ガス導入部からからガス排出部へ向かって撥水性に改質された導電性繊維および／または導電性ナノ繊維の含有量を増加させてもよい。これにより、より効率的に生成水などを排除することが可能となる。かような場合には、触媒粒子を担持させる各繊維表面の性質は、特に制限されず、撥水性に改質された導電性繊維および／または導電性ナノ繊維、ならびに、親水性に改質された導電性繊維および／または導電性ナノ繊維の双方またはどちらか一方に担持されていればよく、所望の発電性能が得られるように適宜決定すればよい。
【００５０】
（触媒粒子）
本発明の電極触媒層において、上述した導電性繊維または導電性ナノ繊維のいずれか一方に触媒粒子が担持されればよいが、少なくとも導電性ナノ繊維に触媒粒子が担持されるのが好ましい。これにより、電極触媒層において触媒粒子を高分散担持させることができる。より好ましくは、導電性ナノ繊維および導電性繊維の双方に触媒粒子が担持されるのが望ましい。
【００５１】
前記触媒粒子は、水素の酸化反応および／または酸素の還元反応に対して触媒作用を有するものであれば、特に限定されない。例えば、白金、ルテニウム、イリジウム、ロジウム、パラジウム、オスミウム、タングステン、鉛、鉄、クロム、コバルト、ニッケル、マンガン、バナジウム、モリブデン、ガリウム、アルミニウム等の金属、及びそれらの合金等から選択される１種以上が挙げられる。また、前記触媒粒子は、白金単独で用いてもよいが、前記触媒粒子の触媒活性、熱や一酸化炭素などに対する安定性などを高めるために、白金を主成分とする合金としてもよい。
【００５２】
触媒粒子の平均粒径は、１〜３０ｎｍであることが好ましい。触媒粒子は、平均粒径が小さいほど比表面積が大きくなるため触媒活性も向上すると推測されるが、実際は、触媒粒子径を極めて小さくしても、比表面積の増加分に見合った触媒活性は得られない恐れがあるため、上記範囲とするのが好ましい。なお、本発明における「触媒粒子の平均粒径」は、Ｘ線回折における触媒金属の回折ピークの半値幅より求められる結晶子径あるいは透過型電子顕微鏡像より調べられる触媒粒子径の平均値により測定することができる。
【００５３】
電極触媒層における触媒粒子の担持量は、０．００１〜１０ｍｇ／ｃｍ２、好ましくは０．００５〜１ｍｇ／ｃｍ２程度とするのがよい。担持量が少なすぎるとガス拡散電極の所望する発電量が得られない恐れがあり、担持量が多すぎても製造コストを増加させる恐れがある。なお、前記担持量は、例えば誘導結合プラズマ発光分析により測定した電極触媒層に含まれる触媒粒子量（ｇ）を、電極触媒層の固体高分子電解質膜と接触する面の面積（ｃｍ２）で除した値とする。
【００５４】
電極触媒層に含まれる触媒粒子は、少なくとも撥水性に改質された前記導電性ナノ繊維に担持されるのが好ましい。これにより、電極触媒層において触媒粒子を高分散担持させつつ、触媒粒子近傍の水を迅速に排除して触媒粒子に水素などのガスを効率的に接触させることができ、ＭＥＡの発電性能を向上させることができる。さらに、炭素を含む繊維などは水分が接触する部分で腐食を生じ易い。従って、撥水性に改質された繊維に触媒粒子を担持させることにより繊維の腐食を防止することができ、長期に亘り安定した発電性能を示すことが可能となる。より好ましくは、前記触媒粒子は、撥水性に改質された前記導電性繊維および前記導電性ナノ繊維に担持される。
【００５５】
（固体高分子電解質）
電極触媒層に含まれる固体高分子電解質としては、従来の電極触媒層において一般的に用いられているのであれば特に限定されない。具体的には、ポリマー骨格の全部又は一部がフッ素化されたフッ素系ポリマーであってイオン交換基を備えた固体高分子電解質、または、ポリマー骨格にフッ素を含まない炭化水素系ポリマーであってイオン交換基を備えた固体高分子電解質、などが挙げられる。
【００５６】
前記イオン交換基としては、特に制限されないが、−ＳＯ３Ｈ、−ＣＯＯＨ、−ＰＯ（ＯＨ）２、−ＰＯＨ（ＯＨ）、−ＳＯ２ＮＨＳＯ２−、−Ｐｈ（ＯＨ）（Ｐｈはフェニル基を表す）等の陽イオン交換基、−ＮＨ２、−ＮＨＲ、−ＮＲＲ’、−ＮＲＲ’Ｒ’’＋、−ＮＨ３＋等（Ｒ、Ｒ’、Ｒ’’は、アルキル基、シクロアルキル基、アリール基等を表す）等の陰イオン交換基などが挙げられる。
【００５７】
前記フッ素系ポリマーであってイオン交換基を備えた固体高分子電解質として、具体的には、ナフィオン（登録商標、デュポン社製）、アシプレックス（登録商標、旭化成株式会社製）、フレミオン（登録商標、旭硝子株式会社製）等のパーフルオロカーボンスルホン酸系ポリマー、ポリトリフルオロスチレンスルフォン酸系ポリマー、パーフルオロカーボンホスホン酸系ポリマー、トリフルオロスチレンスルホン酸系ポリマー、エチレンテトラフルオロエチレン−ｇ−スチレンスルホン酸系ポリマー、エチレン‐テトラフルオロエチレン共重合体などが好適な一例として挙げられる。
【００５８】
前記炭化水素系ポリマーであってイオン交換基を備えた固体高分子電解質として、具体的には、ポリスルホンスルホン酸、ポリアリールエーテルケトンスルホン酸、ポリベンズイミダゾールアルキルスルホン酸、ポリベンズイミダゾールアルキルホスホン酸等が好適な一例として挙げられる。
【００５９】
電極触媒層では、固体高分子電解質が導電性繊維、導電性ナノ繊維、および触媒粒子の表面を被覆しているのが好ましい。これにより、高密度な三相界面を得ることが可能となる。固体高分子電解質が被覆する厚さは、得られる電極触媒層の発電性能を考慮して適宜決定すればよいが、厚すぎると電極触媒層の空隙を閉塞する恐れがある。また、固体高分子電解質は、電極触媒層に含まれる導電性繊維、導電性ナノ繊維および触媒粒子の表面の全てを被覆する必要はなく、少なくとも一部を被覆していればよい。
【００６０】
前記電極触媒層の厚さは、薄すぎると所望する発電量が得られず、厚すぎると高出力とすることができないため、これらを考慮して適宜決定すればよい。
【００６１】
（緩衝層）
本発明の電極触媒層は、緩衝層を有するのが好ましい。前記緩衝層は、電極触媒層の少なくとも一つの面に配置されるのがよい。好ましくは、前記電極触媒層を用いてＭＥＡを作製した際に、電極触媒層の固体高分子電解質膜と接し得る面に配置されるのがよい。
【００６２】
前記緩衝層１２０を有する電極触媒層１００の模式図を図２に示す。図２の電極触媒層１００は、図１に示す電極触媒層１００と同様にして作製し、さらに、電極触媒層１００上に緩衝層１２０が形成された構成である。このように緩衝層を有することにより、ＭＥＡなどを組立てた際に電極触媒層と固体高分子電解質膜との接触性を向上させることができ、ＭＥＡの内部抵抗の低減が図れる。また、セルアッセンブリ時や燃料電池の運転中に加わる衝撃等により、電極触媒層を構成する導電性繊維などによる固体高分子電解質膜の破損を防止することができる。
【００６３】
前記緩衝層は、プロトン伝導性電解質を含むものが挙げられる。プロトン伝導性を有する材料で緩衝層を構成することにより、固体高分子電解質膜と触媒粒子とのプロトン伝導性を好適に確保することができる。
【００６４】
前記プロトン伝導性電解質としては、有機系化合物および／または無機系化合物が好ましく挙げられる。
【００６５】
前記有機系化合物としては、従来から電極触媒層などにおいて固体高分子電解質などとして一般的に用いられているものであれば特に限定されず、具体的には上述した電極触媒層に含まれる固体高分子電解質の説明において列挙したものと同様のものが挙げられる。なかでも、高いプロトン伝導性を有することから、スルホン酸基、またはカルボキシル基などの陽イオン交換基を少なくとも含むものが好ましく、ナフィオン（登録商標、デュポン社製）、アシプレックス（登録商標、旭化成株式会社製）、フレミオン（登録商標、旭硝子株式会社製）等のパーフルオロカーボンスルホン酸系ポリマーなどが特に好ましく挙げられる。
【００６６】
前記無機系化合物としては、Ｐ２Ｏ５、ＳｉＯ２、Ｂ２Ｏ３、ＧｅＯ２、またはＡｓ２Ｏ３のうちいずれか１つを含むのが好ましい。なかでも、Ｐ２Ｏ５、ＳｉＯ２が好ましく挙げられる。また、得られる緩衝層の安定性などを確保するためにアルカリ金属、アルカリ土類金属などの第二成分等が含まれてもよい。例えば、Ｐ２Ｏ５−ＺｒＯ２−ＳｉＯ２含水ガラスは多量の水を吸収することによって高いプロトン伝導性を示し、水にも溶解することがないという特徴があり、無機系化合物特有の高温安定性が高いというメリットがある。
【００６７】
また、プロトン伝導性だけでなく、耐久性、柔軟性なども向上させるために、緩衝層は、前記有機系化合物および前記無機系化合物の混合物からなってもよい。
【００６８】
前記混合物の形態としては、特に限定されないが、有機系化合物から構成される膜に無機系化合物が分散されている形態などが挙げられる。かような場合において、無機系化合物の形状は粉末状、板状、針状、球状、繊維状などが挙げられ、無機系化合物の分散状態は緩衝層中に偏在してもよく均一に分散されていてもよい。無機系化合物の表面に有機系化合物が結合した形態など、有機系化合物と無機系化合物が共有結合などにより複合化されているのが好ましい。
【００６９】
緩衝層を構成する有機化合物および／または無機化合物などのプロトン伝導性電解質は、電極触媒層に含まれる固体高分子電解質と、接触しているのが好ましい。これにより、緩衝層と電極触媒層とで連通したプロトン伝導経路を確保でき、ＭＥＡのプロトン伝導性を向上させることができる。
【００７０】
緩衝層の厚さは、０．１〜２０μｍ、好ましくは１〜１０μｍ程度とするのがよい。厚さが、０．１μｍ未満であると緩衝層によって期待するほどの効果が得られない恐れがあり、２０μｍを超えると却ってプロトン伝導性を低下させる恐れがあるため、上記範囲内とするのが好ましい。
【００７１】
緩衝層の大きさは、電極触媒層よりも大きくするのが好ましい。これにより、緩衝層を電極触媒層の外淵部より外側まで配置させることができ、電極触媒層に含まれる導電性繊維などによる固体高分子電解質膜の破損をより効果的に防止することができる。
【００７２】
緩衝層は空隙を有していてもよい。これにより、応力の吸収性に優れた緩衝層が得られ、固体高分子電解質膜の破損をより効果的に防止することが可能となる。また、前記空隙内に水などを吸収できるため、緩衝層に保水性を付与することができ、電極触媒層の水分を制御することも可能となる。
【００７３】
本発明の電極触媒層の製造方法について、以下に記載する。しかしながら、下記に記載する方法は、本発明の好適な一実施形態を示すものであり、本発明の電極触媒層の製造方法が下記方法に限定されるわけではなく、従来公知の方法を適宜適用してもよい。
【００７４】
（電極触媒層の製造方法）
前記電極触媒層の作製方法としては、まず、導電性繊維上に導電性ナノ繊維を形成した後、少なくとも前記導電性ナノ繊維上に触媒粒子を担持させる。次に、前記導電性ナノ繊維および前記触媒粒子を有する前記導電性繊維を、を所定の数で一まとめに撚って束とし、この束を複数用いて平織りなどによりシート状に成形することにより触媒粒子を含む電極触媒層前駆体を作製し、前記電極触媒層前駆体に、固体高分子電解質を含浸させる方法などが挙げられる。
【００７５】
（１）導電性ナノ繊維の形成
導電性繊維上に導電性ナノ繊維を形成するには、導電性ナノ繊維としてカーボンナノチューブ(以下、「ＣＮＴ」とも記載する)を用いた場合には、例えば、ＣＮＴ形成用触媒からカーボンナノチューブを熱化学的気相成長させる熱化学蒸着法（熱ＣＶＤ法）などが用いられる。
【００７６】
具体的には、まず、導電性繊維にＣＮＴ形成用触媒を担持させる。ＣＮＴ形成用触媒の担持方法は、物理的または化学的蒸着法など特に制限されることはなく、ＣＮＴ形成用触媒を構成する元素を含む化合物を含有する溶液に導電性繊維を浸漬させ、前記化合物を導電性繊維に吸着させる方法、などを用いればよい。
【００７７】
ＣＮＴ形成用触媒は、一般的に用いられているものであれば特に制限されず、Ｎｉ、Ｃｏ、Ｆｅ、Ｙ、Ｒｈ、Ｐｄ、Ｐｔ、Ｌａ、Ｃｅ、Ｐｒ、Ｎｄ、Ｇｄ、Ｔｂ、Ｄｙ、Ｈｏ、Ｅｒ、およびＬｕからなる群から選択される少なくとも一種が挙げられ、これらは一種単独で用いてもよく、二種以上を混合して用いてもよい。
【００７８】
ＣＮＴ形成用触媒を構成する元素を含む化合物としては、例えば、前記ＣＮＴ形成用触媒を構成する元素のアセチルアセトナート、酢酸塩、硝酸塩などが挙げられる。また、前記化合物を含む溶液は、前記化合物を、水、および／または、エチルアルコールなどアルコール類の溶媒に溶解させることにより調製できる。
【００７９】
前記化合物を含む溶液に、導電性繊維を浸漬させ、一定時間放置することにより前記導電性繊維に前記化合物を吸着させることができる。この時、攪拌、超音波照射などの手段を用いてもよい。
【００８０】
前記化合物が吸着された導電性繊維は、水素などの還元性ガス雰囲気、または、窒素、アルゴン、ヘリウム、またはその混合ガスなどの不活性ガス雰囲気で熱処理するのが好ましい。これにより、ＣＮＴ形成用触媒が担持された導電性繊維が得られる。熱処理条件としては、特に制限されないが、３００〜１０００℃程度で、１０〜１００分程度である。
【００８１】
導電性繊維におけるＣＮＴ形成用触媒の担持量および平均粒子径などは、形成量、長さ、直径、中空径など所望する特性を有するＣＮＴが得られるように適宜決定するとよい。
【００８２】
導電性繊維上にＣＮＴ形成用触媒を担持させる方法は、上述した方法の他、マグネトロンスパッタリング法、抵抗加熱による蒸着方法などを用いることもできる。
【００８３】
次に、前記ＣＮＴ形成用触媒が担持された導電性繊維を、熱ＣＶＤ装置の容器内にセットし、ＣＮＴ形成用触媒にキャリヤガスとともに炭化水素ガスを送り、炭化水素ガスを熱分解することによりカーボンナノチューブを形成する。
【００８４】
炭化水素ガスとしては、アセチレンガス、アルコール類、一酸化炭素、メタンガスなど、炭素を含むガスであれば用いることができる。また、ガスの流量は、炉によって好ましい流量を選択すればよい。また、キャリヤガスとしては、窒素、アルゴン、ヘリウムなどの不活性ガスを用いることができ、アンモニア、水素などのエッチングガスを加えることもできる。また、ガスの流量は、炉によって好ましい流量を選択すればよい。熱ＣＶＤ装置の温度は、４００〜１２００℃とすることが好ましい。熱ＣＶＤ装置の温度がこの範囲をはずれると、カーボンナノチューブが成長しない傾向がある。
【００８５】
上記の通りにしてＣＮＴが形成された導電性繊維は、残存するＣＮＴ形成用触媒などの不純物を除去するために酸性水溶液や空気酸化処理など公知の方法を用いて精製処理を行ってもよい。
【００８６】
ＣＮＴの形成方法として、上記では、熱ＣＶＤ法を用いて説明したが、かような方法に限定されず、他にアーク放電法、レーザ蒸発法などＣＮＴの形成方法として一般的に用いられている方法であれば特に制限なく用いられる。
【００８７】
（２）触媒粒子の担持
次に、導電性ナノ繊維が形成された導電性繊維に、電極反応を促進させる触媒粒子を担持させる。この時、触媒粒子は、表面積が大きくて高分散担持が可能なことから導電性ナノ繊維に少なくとも担持されるのが好ましく、より好ましくは導電性ナノ繊維および導電性繊維の双方に担持される。
【００８８】
導電性ナノ繊維が形成された導電性繊維に触媒粒子を担持させるには、例えば、触媒化合物溶液に、導電性ナノ繊維が形成された導電性繊維を浸漬させた後、還元剤などを添加する方法が挙げられる。かような方法によれば、導電性ナノ繊維および導電性繊維上に触媒粒子を高分散担持することができ、触媒粒子の凝集を抑制することができる。
【００８９】
前記触媒化合物溶液とは、触媒粒子を構成する元素を含む化合物（単に「触媒化合物」ともいう）を含む溶液のことである。具体的には、触媒粒子としてＰｔを用いる場合には、例えば、塩化白金酸、塩化アンミン白金、ジニトロジアンミン白金などの触媒化合物を含有する溶液を用いることができる。白金合金とするには、前記溶液に白金の他に所望する触媒粒子の硝酸塩、塩化物、硫酸塩などの化合物を分散させればよい。また、触媒化合物を添加する溶媒としては、水、および／または、エタノール、メタノールなどのアルコール類などを用いることができる。また、触媒化合物溶液における触媒化合物濃度などは、所望する触媒粒子担持量が得られるように適宜決定すればよい。
【００９０】
還元剤としては、触媒化合物を還元できるものであれば特に限定されず、チオ硫酸ナトリウム、クエン酸、クエン酸ナトリウム、Ｌ−アスコルビン酸、水素化ホウ素ナトリウム、ヒドラジン、ホルムアルデヒド、メタノール、エタノール、水素、エチレン、一酸化炭素などを用いることができる。前記還元剤を添加することにより、導電性繊維上に触媒化合物を触媒粒子として担持させることができる。上述の触媒化合物溶液に前記導電性繊維を浸漬させた後、前記還元剤を適量加え、還流反応装置などを用いて６０〜１００℃に加熱し、その後、室温まで放冷することにより触媒粒子の還元担持を行う。
【００９１】
上述の通りにして、少なくとも導電性ナノ繊維に担持された触媒粒子を合金化させる場合には、さらに焼成を行うのが好ましい。また、焼成前に必要に応じて乾燥を行ってもよい。
【００９２】
触媒粒子の還元担持後の導電性繊維の乾燥方法としては、真空乾燥、自然乾燥、ロータリーエバポレーター、沿送風乾燥機による乾燥など、公知の方法を用いればよく特に限定されない。乾燥時間などは、使用する方法に応じて適宜決定すればよい。
【００９３】
また、合金化させる場合などの焼成方法としては、空気雰囲気中、好ましくは、窒素、ヘリウム、アルゴンなどの不活性雰囲気中、または、水素などの還元雰囲気中で、焼成温度３００〜１０００℃、好ましくは３００〜６００℃の範囲で、１〜６時間程度、行えばよい。
【００９４】
導電性ナノ繊維が形成された導電性繊維に触媒粒子を担持させる方法として、還元剤を用いる上述した方法の他、含浸法、共沈法、競争吸着法、マイクロエマルジョン（逆ミセル法）などの方法を適用することができる。触媒粒子を高分散させて、導電性繊維および／または導電性ナノ繊維に強固に担持させることができる観点からは、還元剤を用いる方法、マイクロエマルジョン（逆ミセル法）などが好ましく用いられる。また、スパッタ、蒸着などのＰＶＤ法を用いて触媒粒子を担持させてもよい。
【００９５】
（３）電極触媒層前駆体の作製
次に、上述の通りにして作製した、導電性ナノ繊維および触媒粒子を有する導電性繊維を用いてシート状に成形し、電極触媒層前駆体を作製する。具体的には、導電性ナノ繊維および触媒粒子を有する導電性繊維を、所定の数で一まとめ撚って束とし、この導電性繊維束を複数用意し、これらを経糸および緯糸として互いに交差させて織り込む平織りなどの方法を用いて行えばよい。
【００９６】
前記導電性繊維を一まとめに撚る本数としては、得られる電極触媒層の厚さ、空隙率などを考慮して適宜決定すればよい。一まとめに撚った２本以上の前記導電性繊維束をさらに束ねたものを用いて織り込んでもよい。また、これらの束には、導電性ナノ繊維が形成されていない導電性繊維を含んでいてもよい。
【００９７】
前記導電性繊維を一まとめに撚る本数として、具体的には、好ましくは２０〜１００本、より好ましくは４０〜６０本程度を用いて一まとめに撚り導電性繊維の束とするのがよい。導電性繊維束が２０本未満であると、電極触媒層の強度が低下する可能性があり、導電性繊維束が１００本を越えると電極触媒層の空隙率が減少してガス透過性、生成水の排出性などを低下させる恐れがある。
【００９８】
また、導電性繊維を用いてシート状に成形するには、所望する電極触媒層が得られるのであれば特に限定されず、上述した平織りの他、綾織り、繻子織りなど、公知の方法を用いてシート状に成形してもよい。得られた電極触媒層前駆体は、ローラー、プレス装置などを用いて表面を平滑にしてもよい。
【００９９】
（４）固体高分子電解質の含浸
次に、上述の通りにして作製した触媒粒子を含む電極触媒層前駆体に、固体高分子電解質を含むスラリーを、フローコーティング法、スプレー法、スクリーン印刷法、ドクターブレード法などを用いて塗布した後、含浸および乾燥させる。これにより、電極触媒層前駆体に含まれる導電性繊維、導電性ナノ繊維、および触媒粒子を固体高分子電解質で被覆することができ、本発明の電極触媒層が得られる。
【０１００】
前記スラリーとしては、固体高分子電解質を、水および／またはメタノール、エタノール、プロパノール、イソプロピルアルコール等のアルコール類などの溶媒に溶解させたもの等が用いられる。
【０１０１】
固体高分子電解質が、電極触媒層前駆体の内部や表面を被覆する厚さなどが所望の値となるようにするには、前記スラリーを含浸・乾燥させる作業を繰り返したり、前記スラリーの濃度を調整したり、することにより行えばよい。また、前記スラリーを塗布した後に、アスピレータ等を用いて電極触媒層前駆体背面から前記スラリーを吸引してもよい。
【０１０２】
塗布した前記スラリーを乾燥させるには、特に限定されないが、窒素、アルゴン、ヘリウムなどの不活性雰囲気下で、２０〜１２０℃、好ましくは６０〜１００℃で行えばよい。これにより、固体高分子電解質の酸化劣化などを防止して、電極触媒層を形成する事が出来る。
【０１０３】
また、固体高分子電解質を含浸させる方法としては、固体高分子電解質を含む前記スラリーに、電極基材を浸漬させた後に所定の速度で引き上げ、これを乾燥させる方法、前記スラリーを電極基材に塗布した後、ローラーなどで含浸させる方法、などを用いることもできる。
【０１０４】
このように、前記導電性繊維および／または前記導電性ナノ繊維に触媒粒子を担持させた後、固体高分子電解質を含浸させることにより、前記導電性繊維および前記導電性ナノ繊維と触媒粒子との間に固体高分子電解質が介在しない好適な接触状態を維持することができる。
【０１０５】
（５）その他
本発明の導電性繊維および／または導電性ナノ繊維は、表面が親水性および／または撥水性に改質された繊維であってもよい。各繊維表面を親水性および／または撥水性に改質する方法としては上述した通りであるため、ここでは詳細な説明を省略する。
【０１０６】
各繊維表面を親水性および／または撥水性に改質する時期は、特に制限されない。例えば、上述した電極触媒層の製造において、予め親水性および／または撥水性に改質した導電性繊維を用いてもよく、導電性繊維などをシート状に成形した後に親水性および／または撥水性に改質する処理を行うこともできる。
【０１０７】
導電性繊維にＣＮＴを形成する際に、導電性繊維表面が親水性であるとＣＮＴ形成用触媒を高分散担持させることができる。従って、ＣＮＴを形成する際に用いる導電性繊維は、先に表面が親水性に改質されたものを用いるのが好ましい。
【０１０８】
また、電極反応を促進させる触媒粒子が担持される導電性繊維および／または導電性ナノ繊維は、撥水性であるのが望ましい。従って、前記触媒粒子を担持させる際に用いる導電性ナノ繊維が形成された導電性繊維は、予め撥水性に改質されたものを用いるのがよい。また、先に親水性に改質された導電性繊維を用いて導電性ナノ繊維を形成した後、この導電性ナノ繊維が形成された導電性繊維を不活性ガス雰囲気下で熱処理するなどして、導電性ナノ繊維および導電性繊維をさらに撥水性に改質したものを触媒粒子を担持する際に用いることもできる。
【０１０９】
また、導電性ナノ繊維に触媒粒子を担持した後に改質する事により触媒粒子が担持されていない部分を撥水性導電性繊維とすることもできる。
【０１１０】
導電性繊維を用いてシート状に成形する際に、撥水性に改質された導電性繊維および／または導電性ナノ繊維と、親水性に改質された導電性繊維および／または導電性ナノ繊維とを、（ｉ）混合して束にしたものをシート状に成形してもよく、（ｉｉ）別々に束としたものを混合してシート状に成形してもよい。
【０１１１】
ガス拡散電極において、ガス導入部からガス排出部の方向に向かって撥水性に改質された導電性繊維および／または導電性ナノ繊維の含有量を増加させるには、前記（ｉ）の方法において撥水性に改質された導電性繊維および／または導電性ナノ繊維の含有量が異なる束を複数容易し、これらの束をシート状に成形する際に適宜選択して用いるとよい。また、前記（ｉｉ）の方法において、シート状に成形する際に、撥水性に改質された導電性繊維および／または導電性ナノ繊維と、親水性に改質された導電性繊維および／または導電性ナノ繊維とのそれぞれの束の編み込む密度などを適宜調整することによっても、撥水性に改質された導電性繊維および／または導電性ナノ繊維の含有量が異なる電極触媒層が得られる。
【０１１２】
また、上述した方法では、まず導電性ナノ繊維および触媒粒子を導電性繊維の所望する部位に形成させた後、シート状に成形する方法であったが、かような方法に限定されない。導電性繊維を上記したのと同様にしてシート状に成形した後に、得られた成形体に導電性ナノ繊維および触媒粒子を担持させる方法であってもよい。前記方法として、例えば、所定数の導電性繊維を束ねてシート状に成形し、得られた成形体に導電性ナノ繊維を形成した後、さらに、前記導電性ナノ繊維が形成された成形体を触媒化合物溶液に浸漬させて還元剤などを添加することにより前記導電性繊維および導電性ナノ繊維に触媒粒子を担持させる方法などがある。なお、導電性ナノ繊維の形成方法、触媒粒子の担持方法、および固体高分子電解質の含浸方法は、上記したのと同様に行えるためここでは詳細な説明を省略する。
【０１１３】
前記成形体は、所望の導電性繊維を用いて予めシート状に成形した成形体として市販されているものを直接用いることもできる。このような市販品としては、例えば、東レ株式会社製カーボンペーパＴＧＰシリーズ、Ｅ−ＴＥＫ社製カーボンクロス、ＳＧＬカーボン社製黒鉛繊維不織布などが挙げられる。
【０１１４】
前記成形体を構成する導電性繊維および／または導電性ナノ繊維の表面を、親水性および／または撥水性に改質するには、成形体を酸化処理または不活性ガス雰囲気下での熱処理等をすることにより行える。なお、前記成形体を構成する各繊維表面を親水性および／または撥水性に改質する方法および時期は、上記したのと同様であるため、ここでは詳細な説明を省略する。
【０１１５】
（緩衝層の作製）
電極触媒層上に緩衝層を作製する方法として、有機系化合物のみからなる緩衝層を製造する場合には、有機系化合物を水やアルコールなどの溶媒に溶解させた溶液を、電極触媒層上などに、塗布および乾燥させることにより得られる。
【０１１６】
前記有機系化合物を溶解させた溶液において、前記有機系化合物の含有量は１〜２０質量％程度とするのが望ましい。
【０１１７】
前記塗布方法としては、特に限定されず、前記溶液の濃度を適宜調整することにより、フローコーティング法、スプレー法、スクリーン印刷法、ドクターブレード法など公知の方法を用いて行えばよい。また、得られる緩衝層が所望の厚さを有するように、前記溶液の濃度、塗布回数、塗布スピードなどを調整するとよい。
【０１１８】
前記乾燥方法としては、特に限定されないが、窒素、アルゴン、ヘリウムなどの不活性ガス雰囲気下で、２０〜１２０℃、好ましくは６０〜１００℃程度で行えばよい。
【０１１９】
また、無機系化合物からなる緩衝層を製造する場合には、Ｐ２Ｏ５、ＳｉＯ２、Ｂ２Ｏ３、ＧｅＯ２、またはＡｓ２Ｏ３等の無機系化合物を構成する金属を少なくとも１つ含む金属アルコキシドを含有するゾル溶液を、十分に乾燥させて乾燥ゲルを得る方法などが挙げられる。
【０１２０】
前記金属アルコキシドとしては、例えば、テトラメトキシシラン（ＴＭＯＳ、Ｓｉ（ＯＣＨ３）４）、テトラエトキシシラン（ＴＥＯＳ、Ｓｉ（ＯＣ２Ｈ５）４）、グリシドキシプロピルトリメトキシシラン（ＧＰＴＳ、（ＯＣＨ３）３ＳｉＯ（ＣＨ２）２ＯＣＨ２ＣＨＯ）、リン酸トリエチル（ＰＯ（ＯＣ２Ｈ５）３）やリン酸トリメチル（ＰＯ（ＯＣＨ３）３）などが挙げられる。
【０１２１】
前記ゾル溶液は、金属アルコキシドを水およびアルコールなどの溶媒に添加することにより得られる。また、前記ゾル溶液には、ゲル化速度を調整するために、塩酸、アンモニアなどの、酸や塩基を触媒として添加してもよい。
【０１２２】
前記ゾル溶液を、電極触媒層上などに、上記したのと同様の塗布方法で塗布した後、常温で数週間程度放置したり、あるいは１５０℃程度で１〜２４時間ほど放置したり、することにより乾燥ゲルとしたものを緩衝層として用いることができる。
【０１２３】
これに限定されず、前記ゾル溶液を３０〜８０℃程度に保持して加水分解によるゲル化反応を進行させることによって得られる湿潤ゲルを、電極触媒層上などに塗布した後、これを３０〜５０℃程度で乾燥させ乾燥ゲルとしたものを緩衝層として用いることなどもできる。
【０１２４】
得られる緩衝層が所望する厚さとなるように、前記ゾルまたは前記湿潤ゲルを塗布および乾燥させる工程を繰り返し行うとよい。
【０１２５】
また、前記ゾルまたは前記湿潤ゲルを用いて、ＰＴＦＥ製シート上などに別途作製した乾燥ゲル膜を、電極触媒層上にホットプレスなどで接合することにより、電極触媒層上に緩衝層を転写してもよい。前記乾燥ゲル膜は、安定した高いプロトン伝導性を得るために、５００〜１０００℃程度の温度でさらに熱処理してもよい。
【０１２６】
無機系化合物と有機系化合物との混合物からなる緩衝層を製造する場合には、例えば、上述した有機系化合物のみからなる緩衝層の製造において用いる、水やアルコールなどの溶媒に有機系化合物を溶解させた溶液に、無機系化合物を添加して、これを塗布および乾燥させる方法などが挙げられる。
【０１２７】
この時、前記無機系化合物の形状としては、粉末状、板状、針状、球状、繊維状などが挙げられ、特に限定されない。前記無機系化合物の添加量などは、得られる緩衝層の耐久性、柔軟性などを考慮して適宜決定すればよい。
【０１２８】
塗布および乾燥方法としては、有機系化合物のみからなる緩衝層の製造においてした説明と同様であるため、ここでは詳細な説明を省略する。
【０１２９】
また、かような方法の他に、無機系化合物からなる緩衝層の製造において用いるゾル溶液に、有機系化合物溶液を添加し、これを乾燥させる方法により、無機系化合物と有機系化合物との混合物からなる緩衝層を製造してもよい。
【０１３０】
前記有機系化合物溶液としては、水やアルコールなどの溶媒に有機系化合物を溶解させた溶液などが挙げられる。これは、上述した有機系化合物のみからなる緩衝層の製造においてした説明と同様であるため、ここではその説明を省略する。
【０１３１】
前記ゾル溶液に、前記有機系化合物溶液を添加する以外は、上述の無機系化合物からなる緩衝層の製造と同様にして行えばよい。
【０１３２】
緩衝層または電極触媒層の少なくとも一方に含まれるプロトン伝導性電解質または固体高分子電解質が濡れている状態で緩衝層および電極触媒層を接触させる方法を用いるとよい。これにより、緩衝層および電極触媒層に含まれるプロトン伝導性電解質および固体高分子電解質が連通した構成とすることができ、プロトン伝導性を向上させることができる。また、緩衝層と電極触媒層とを接触させる際に、電極触媒層は内部だけでなく表面まで固体高分子電解質が塗布されているとよい。
【０１３３】
本発明の第二は、上述した本発明の第一の電極触媒層を用いた燃料電池用ＭＥＡ（単に「ＭＥＡ」とも記載する。）である。すなわち、固体高分子電解質膜の両側に、アノード側電極触媒層およびアノード側ガス拡散層と、カソード側電極触媒層およびカソード側ガス拡散層とが、それぞれ対向して配置された構成を有するＭＥＡにおいて、アノード側電極触媒層およびカソード側電極触媒層の少なくとも一方に本発明の第一の電極触媒層を用いたＭＥＡである。本発明の第一の電極触媒層を用いることにより、発電性能に優れるＭＥＡが得られる。
【０１３４】
本発明のＭＥＡにおいて、本発明の第一の電極触媒層は、アノード側電極触媒層およびカソード側電極触媒層の少なくとも一方に用いられればよい。例えば、カソードに上述した電極触媒層を用いた場合、アノードには上述した電極触媒層の他、ＭＥＡに用いられる従来公知のアノード用電極触媒層を適用すればよい。しかしながら、電子伝導性などに優れることからアノード側電極触媒層およびカソード側電極触媒層の双方に、上述した本発明の第一の電極触媒層が用いられるのがより好ましい。
【０１３５】
本発明のＭＥＡに用いられる固体高分子電解質膜としては、特に限定されず、電極触媒層に用いたものと同様の固体高分子電解質からなる膜が挙げられる。また、この他にも、高分子微多孔膜に液体電解質を含浸させた膜、多孔質体に高分子電解質を充填させた膜、多孔質テフロンなどで補強した膜などを用いてもよい。前記固体高分子電解質膜に用いられる固体高分子電解質と、電極触媒層に用いられる固体高分子電解質とは、同じであっても異なっていてもよいが、電極触媒層と固体高分子電解質膜との密着性を向上させる観点から、同じものを用いるのが好ましい。
【０１３６】
前記固体高分子電解質膜の厚さとしては、得られるＭＥＡの特性を考慮して適宜決定すればよいが、好ましくは５〜１００μｍ、より好ましくは１０〜５０μｍである。製膜時の強度やＭＥＡ作動時の耐久性の観点から、膜の厚みは５μｍ以上であることが好ましく、ＭＥＡ作動時の出力特性の観点から１００μｍ以下であることが好ましい。
【０１３７】
ガス拡散層としては、従来公知のものであれば特に制限なく用いることができる。具体的には、炭素製の織物、紙状抄紙体、フェルト、不織布といった導電性及び多孔質性を有するシート状材料などの基材からなるものが挙げられる。より具体的には、カーボンペーパ、カーボンクロス、カーボン不織布などが好ましく挙げられる。前記基材は、市販品を用いることもでき、例えば、東レ株式会社製カーボンペーパＴＧＰシリーズ、Ｅ−ＴＥＫ社製カーボンクロスなどが挙げられる。
【０１３８】
前記ガス拡散層は、撥水性をより高めてフラッディング現象などを防ぐために、前記基材に撥水剤が含まれているのが好ましい。前記撥水剤としては、特に限定されないが、ポリテトラフルオロエチレン（ＰＴＦＥ）、ポリフッ化ビニリデン（ＰＶＤＦ）、ポリヘキサフルオロプロピレン、テトラフルオロエチレン−ヘキサフルオロプロピレン共重合体（ＦＥＰ）などのフッ素系の高分子材料、ポリプロピレン、ポリエチレンなどが挙げられる。
【０１３９】
また、撥水性をより向上させるために、前記ガス拡散層は、前記基材上に撥水剤を含むカーボン粒子の集合体からなる導電性微粒子層を有するものであってもよい。
【０１４０】
前記カーボン粒子としては、特に限定されず、カーボンブラック、黒鉛、膨張黒鉛などの従来一般的なものであればよい。なかでも、電子伝導性に優れ、比表面積が大きいことから、オイルファーネスブラック、チャネルブラック、ランプブラック、サーマルブラック、アセチレンブラックなどのカーボンブラックが好ましく挙げられる。
【０１４１】
前記カーボン粒子は、市販品を用いることができ、キャボット社製バルカンＸＣ−７２、バルカンＰ、ブラックパールズ８８０、ブラックパールズ１１００、ブラックパールズ１３００、ブラックパールズ２０００、リーガル４００、ライオン社製ケッチェンブラックＥＣ、三菱化学社製＃３１５０、＃３２５０などのオイルファーネスブラック；電気化学工業社製デンカブラックなどのアセチレンブラック等が挙げられる。またカーボンブラックのほか、天然の黒鉛、ピッチ、コークス、ポリアクリロニトリル、フェノール樹脂、フラン樹脂などの有機化合物から得られる人工黒鉛や炭素などがある。
【０１４２】
前記カーボン粒子の粒径は、１０〜１００ｎｍ程度とするのがよい。これにより、毛細管力による高い排水性が得られるとともに、電極触媒層との接触性も向上させることが可能となる。
【０１４３】
前記導電性微粒子層に用いられる撥水剤としては、前記基材に用いられる上述した撥水剤と同様のものが挙げられる。なかでも、撥水性、電極反応時の耐腐食性などに優れることから、フッ素系の高分子材料が好ましく用いられる。
【０１４４】
前記導電性微粒子層における、カーボン粒子と撥水剤との混合比は、カーボン粒子が多過ぎると期待するほど撥水性が得られない恐れがあり、撥水剤が多過ぎると十分な電子伝導性が得られない恐れがある。これらを考慮して、導電性微粒子層におけるカーボン粒子と撥水剤との混合比は、質量比で、９０：１０〜４０：６０程度とするのがよい。
【０１４５】
前記導電性微粒子層の厚さは、得られるガス拡散層の撥水性を考慮して適宜決定すればよい。
【０１４６】
ガス拡散層に撥水剤を含有させる場合には、一般的な撥水処理方法を用いて行えばよい。撥水剤の水性ディスパージョン溶液またはアルコールディスパージョン溶液に、ガス拡散層に用いられる基材を浸漬した後、オーブン等で加熱乾燥させる方法などが挙げられる。乾燥時の排ガス処理の容易さからは、撥水剤の水性ディスパージョン溶液を用いるのが好ましい。
【０１４７】
また、前記基材上に導電性微粒子層を有するガス拡散層を形成する場合には、カーボン粒子、撥水剤等を、水、パーフルオロベンゼン、ジクロロペンタフルオロプロパン、メタノール、エタノール等のアルコール系溶媒などの溶媒中に分散させることによりスラリーを調製し、前記スラリーを基材上に塗布し乾燥、もしくは、前記スラリーを一度乾燥させ粉砕することで粉体にし、これを前記基材上に塗布する方法などを用いればよい。また、前記スラリーは、撥水剤の水性ディスパージョン溶液またはアルコールディスパージョン溶液に、カーボン粒子を混合することによっても調製できる。その後、マッフル炉や焼成炉を用いて２５０〜４００℃程度で熱処理を施すのが好ましい。
【０１４８】
また、ＭＥＡの製造方法としては、特に限定されないが、例えば、電極触媒層およびガス拡散層を用いて固体高分子電解質膜を挟持した後、これをホットプレス法などを用いて接合する方法などを適宜用いればよい。ホットプレスは、好ましくは１１０〜１７０℃で、電極面に対して１〜５ＭＰａのプレス圧力で行うのがよい。これにより接合性を高めることができる。
【０１４９】
本発明の第三は、上述したＭＥＡを用いた燃料電池である。本発明の第二のＭＥＡを用いることにより優れた発電性能を有する燃料電池が得られる。前記燃料電池によれば、燃料電池システムの高効率化、小型化、軽量化を図ることができ、定置用電源の他、搭載スペースが限定される車両などの移動体用電源などとして有用である。
【０１５０】
前記燃料電池の種類としては、小型かつ高密度・高出力化が可能であるから、固体高分子型燃料電池が好ましく挙げられる。
【０１５１】
前記燃料電池の構成としては、特に限定されず、従来公知の技術を適宜利用すればよいが、一般的にはＭＥＡをセパレータで挟持した構造を有する。ＭＥＡを挟持するセパレータとしては、緻密カーボングラファイト、炭素板等のカーボン製や、ステンレス等の金属製のものなど、従来公知のものであれば制限なく用いることができる。セパレータは、空気と燃料ガスとを分離する機能を有するものであり、それらの流路を確保するための流路溝が形成されてもよい。セパレータの厚さや大きさ、流路溝の形状などについては、特に限定されず、得られる燃料電池の出力特性などを考慮して適宜決定すればよい。
【０１５２】
さらに、燃料電池が所望する電圧等を得られるように、セパレータを介してＭＥＡを複数積層して直列に繋いだスタックを形成してもよい。燃料電池の形状などは、特に限定されず、所望する電圧などの電池特性が得られるように適宜決定すればよい。
【実施例】
【０１５３】
以下、本発明を実施例を用いてより具体的に説明する。なお、本発明が下記実施例に限定されることはない。
【０１５４】
（実施例１）
（１）カーボンナノチューブの形成
カーボン繊維（直径７〜８μｍ）にスパッタリング法を用いて繊維表面に鉄薄膜を作製した。続いて、石英ガラス製熱ＣＶＤ炉に入れ、アルゴンガス雰囲気下７００℃で焼成後、アルゴンガス４００ＳＣＣＭ、アセチレンガス４０ＳＣＣＭを流して、７００℃でカーボンナノチューブを成長させた。
【０１５５】
（２）白金粒子の担持
次に、カーボンナノチューブが形成されたカーボン繊維を、ジニトロジアンミン白金水溶液（Ｐｔ濃度１．０質量％）に浸漬させ、前記溶液に還元剤としてエタノール５０ｍｌを混合して１時間攪拌した。その後、３０分で８５℃まで加温し、さらに、８５℃で６時間撹拌・混合した後、１時間で室温まで降温した。次いで、前記カーボン繊維を引き上げた後、減圧下８５℃において１２時間乾燥することにより、白金粒子をカーボン繊維およびカーボンナノチューブ上に担持させた。
【０１５６】
（３）電極触媒層の作製
次に、前記白金粒子およびカーボンナノチューブが形成されたカーボン繊維２５本を一まとめに撚り、さらに、この撚り糸２本をひとまとめに撚り込んだ繊維束を用いて平織りすることによりカーボンクロスを作製し、これを５０ｍｍ角に打ち抜き、白金粒子が担持された電極触媒層前駆体とした。
【０１５７】
さらに、Ｎａｆｉｏｎ（登録商標）溶液（ＤｕＰｏｎｔ社製  ＤＥ５２０、Ｎａｆｉｏｎ５ｗｔ％含有）をイソプロピルアルコールにより濃度３ｗｔ％に調整した固体高分子電解質溶液を、前記電極触媒層前駆体上に窒素雰囲気下でフローコーティング法により塗布および含浸させ、さらに、窒素雰囲気中で６０℃、６０分間乾燥させることにより、電極触媒層を作製した。
（４）中間緩衝層の作製
前記電極触媒層の片面に、上記と同様の固体高分子電解質溶液を、窒素雰囲気下でフローコーティング法により塗布させた後、窒素雰囲気中で６０℃、６０分間乾燥させる工程を３回繰り返すことにより、電極触媒層の片面に中間緩衝層を作製した。
（５）ガス拡散層の作製
カーボンペーパ（東レ株式会社製カーボンペーパＴＧＰ−Ｈ−０６０、厚さ１９０μｍ）を５０ｍｍ角に打ち抜いたガス拡散基材を準備した。このガス拡散基材を、ＰＴＦＥのフッ素系水性ディスパージョン溶液（ダイキン工業社製  ポリフロンＤ−１Ｅ、ＰＴＦＥ６０ｗｔ％含有）を純水で所定の濃度に調整した溶液中に５分浸漬させた後、オーブン内にて６０℃、３０分間乾燥させることにより、カーボンペーパ中にＰＴＦＥを分散させた。このとき、ＰＴＦＥ含有量は２５ｗｔ％であった。これにより、撥水処理されたガス拡散基材を得た。
【０１５８】
続いて、カーボンブラック（ＣＡＢＯＴ社製  ＶＵＬＣＡＮ（登録商標）  ＸＣ−７２Ｒ）５．４ｇと、上記で用いたのと同じＰＴＦＥのフッ素系水性ディスパージョン溶液１．０ｇと、水２９．６ｇとを、ホモジナイザーにて３時間混合分散し、スラリーを調製した。このスラリーを、先に作製した撥水処理されたガス拡散基材の一方の面にバーコーターにより均一に塗布し、オーブン内にて６０℃、１時間乾燥させた後、さらにマッフル炉にて３５０℃、１時間熱処理を行った。これにより、ガス拡散基材上に導電性微粒子層が形成されたガス拡散層を得た。
（６）ＭＥＡおよび固体高分子電解質型燃料電池の作製
上記の通り作製した電極触媒層２枚を用いて、固体高分子電解質膜としてＮａｆｉｏｎ１１２（１００ｍｍ角、厚さ約５０μｍ）の両側に配置した後、ホットプレス法により１３０℃、２．０ＭＰａで１０分間ホットプレスして接合体とした後、先に作製したガス拡散層２枚を用いて導電性微粒子層を内側にして前記接合体を挟持することによりＭＥＡを作製した。
【０１５９】
上記の通りにして作製したＭＥＡの両面にガス流路付きガスセパレータ、シール材を配置し所定の面圧になるように締め付け、固体高分子型燃料電池とした。
【０１６０】
（実施例２）
カーボン繊維（直径７〜８μｍ）を、水蒸気を含むアルゴンガスの不活性ガス雰囲気中で約９００℃で、５時間熱処理することにより、前記カーボン繊維表面を親水性に改質した。得られた親水性カーボン繊維に、実施例１と同様にして、カーボンナノチューブを形成した。カーボンナノチューブが形成された親水性カーボン繊維を、さらに、水素雰囲気中、２８００℃で、３時間熱処理することにより、カーボンナノチューブおよび親水性カーボン繊維表面を、撥水性に改質した。次に、この撥水性カーボン繊維を用い、実施例１と同様にして、白金粒子を撥水性カーボン繊維およびカーボンナノチューブ上に担持させた。
【０１６１】
次に、カーボン繊維（直径７〜８μｍ）を用い、上記と同様にして、前記カーボン繊維表面を親水性に改質した親水性カーボン繊維を得た。
【０１６２】
上述の通りにして、白金粒子が担持された撥水性カーボン繊維と、親水性カーボン繊維と、をそれぞれ２５本をそれぞれ一まとめに撚り、さらに、この撚り糸２本をひとまとめに撚り込んだ繊維束を用いて平織りすることによりカーボンクロスを作製し、５０ｍｍ角に打ち抜き、白金粒子が担持された電極触媒層前駆体とした。
【０１６３】
前記電極触媒層前駆体に、実施例１と同様にして固体高分子電解質溶液を含浸および乾燥させることにより、電極触媒層を作製した。
【０１６４】
上記の通りにして得られた電極触媒層を用いた以外は、実施例１と同様にしてＭＥＡおよび燃料電池を作製した。
【０１６５】
（実施例３）
カーボン繊維（直径７〜８μｍ）を、水蒸気を含むアルゴンガスの不活性ガス雰囲気中で約９００℃で、５時間熱処理することにより、前記カーボン繊維表面を親水性に改質した。得られた親水性カーボン繊維に、実施例１と同様にして、カーボンナノチューブ形成した。
【０１６６】
上記と同様にしてカーボンナノチューブが形成された親水性カーボン繊維を別途作製し、この親水性カーボン繊維を、水素雰囲気中、２８００℃で、３時間熱処理することにより、カーボンナノチューブおよび親水性カーボン繊維表面を、撥水性に改質した。
【０１６７】
次に、カーボンナノチューブが形成された親水性カーボン繊維および撥水性カーボン繊維に、それぞれ、実施例１と同様にして、白金粒子を担持させた。
【０１６８】
カーボンナノチューブと白金粒子とが担持された親水性カーボン繊維および撥水性カーボン繊維を所定数でそれぞれ一まとめに撚り、さらに、この撚り糸２本をひとまとめに撚り込んだ繊維束を撥水性カーボン繊維および親水性カーボン繊維からなる繊維束を複数用意した。この時、繊維束における撥水性カーボン繊維と親水性カーボン繊維との合計本数を５０本とし、撥水性カーボン繊維と親水性カーボン繊維との割合が異なる繊維束を複数用意した。
【０１６９】
得られた繊維束を平織りすることによりカーボンクロスを作製し、この際に得られるカーボンクロスのガス排出部における撥水性カーボン繊維の密度が高くなるようにして、カーボンクロスを作製した。このカーボンクロスを５０ｍｍ角に打ち抜き、白金粒子を有する電極触媒層前駆体とした。前記電極触媒層前駆体における撥水性カーボン繊維および親水性カーボン繊維の密度は、ガス導入部側（５０ｍｍ×２５ｍｍ）では撥水性カーボン繊維と親水性カーボン繊維の割合を繊維本数比で１：２とし、また、ガス排出部側（５０ｍｍ×２５ｍｍ）では撥水性カーボン繊維と親水性カーボン繊維の割合を繊維本数比で２：１とした。
【０１７０】
前記電極基材に、実施例１と同様にして固体高分子電解質溶液を含浸および乾燥させることにより、電極触媒層を作製した。
【０１７１】
上記の通りにして得られた電極触媒層を用いた以外は、実施例１と同様にしてＭＥＡおよび燃料電池を作製した。
【０１７２】
（比較例１）
白金担持カーボン（田中貴金属工業社製  ＴＥＣ１０Ｅ５０Ｅ、白金含量４６．５ｗｔ％）１０ｇ、ナフィオン／イソプロピルアルコール溶液（デュポン社製、ナフィオン５ｗｔ％含有、イオン交換基当量重量１１００ｇ／ｍｏｌ）９０ｇ、純水２５ｇ、イソプロピルアルコール（和光純薬工業社製  特級試薬）１０ｇを、２０℃で保持するよう設定したウォーターバス中のガラス容器にて、ホモジナイザーを用いて３時間混合分散することで、電極触媒インクとした。
【０１７３】
この電極触媒インクを、スクリーンプリンターを用いてテフロンシート上に塗布し、オーブン中で１００℃、３０分間乾燥させた後、一辺５０ｍｍの正方形に切り出すことにより電極触媒層を得た。
【０１７４】
作製した各電極触媒層２枚を用いて、固体高分子電解質膜としてＮａｆｉｏｎ１１２（１００ｍｍ角、厚さ約５０μｍ）の両側に配置し、ホットプレス法により１３０℃、２．０ＭＰａで１０分間ホットプレスして接合体とした後にテフロンシートを剥がし、固体高分子電解質膜の両面に電極触媒層を転写し接合体とした。
【０１７５】
上記の通りにして得られた電極触媒層を用いた以外は、実施例１と同様にしてＭＥＡおよび燃料電池を作製した。
【産業上の利用可能性】
【０１７６】
内部抵抗などが低減された本発明の電極触媒層は、長期に亘って高い発電性能が所望される燃料電池などに有用である。
【図面の簡単な説明】
【０１７７】
【図１】本発明の好ましい一実施形態である電極触媒層の模式図である（図１（Ａ）は前記電極触媒層の模式図を示し、図１（Ｂ）は電極触媒層を構成する導電性繊維の拡大模式図を示す）。
【図２】本発明の好ましい一実施形態である電極触媒層の模式図である。
【符号の説明】
【０１７８】
１００…電極触媒層、１２０…緩衝層、１１１…導電性繊維（緯糸）、１１１’…導電性繊維（経糸）、１１２…導電性ナノ繊維、１１３…触媒粒子、１１４…固体高分子電解質。
【図１】
2006216385.tif 000003
【図２】
2006216385.tif 000004